(57)【特許請求の範囲】
【請求項１】
式（Ｉ）
【化１】
0004016414.tif 000011
（式中、ｍ、及びｎは、それぞれ独立に１以上の整数を表す。但し、式（Ｉ）は、炭素骨格のみを表記しており、各炭素原子上には、結合手が４となるように、水素原子、ハロゲン原子、または有機基及び金属結合を介した有機基からなる群から選ばれるすくなくとも１つの官能基が結合しているものとする。）で表される骨格を分岐鎖に有することを特徴とするデンドリマー。
【請求項２】
式（Ｉ）で表される骨格中、ｍ及びｎが、１または２であることを特徴とする請求項１に記載のデンドリマー。
【請求項３】
式（ＩＩ）
【化２】
0004016414.tif 000012
（式中、ｍ、及びｎは、それぞれ独立に１以上の整数を表す。但し、式（ＩＩ）は、炭素骨格のみを表記しており、各炭素原子上には、結合手が４となるように、水素原子、ハロゲン原子または有機基及び金属結合を介した有機基からなる群から選ばれるすくなくとも１つの官能基が結合しているものとする。）で表される骨格を分岐鎖中の繰り返し単位として有することを特徴とするデンドリマー。
【請求項４】
式（ＩＩ）中のｍ及びｎが、１または２であることを特徴とする請求項３に記載のデンドリマー。
【請求項５】
式（ＩＶ）
【化３】
0004016414.tif 000013
（式中、Ｒ1は、アルキル基、アリール基を表し、ｍ、及びｎは、整数２を表し、Ｒ11及びＲ12は、それぞれ独立に、カルボキシル基の保護基を表す。）で表されることを特徴とする化合物。
【発明の詳細な説明】
【０００１】
【従来の技術】
デンドリマーまたはデンドロンは、その構造の特異性から、様々な分野の材料としての応用が開発されてきた。
【０００２】
例えば、Ｊ．Ａｍ．Ｃｈｅｍ．Ｓｏｃ．，２０００，１２２，１２５８には、デンドリマーの表面に、薬剤放出の時空間的な制御が可能なケージド化合物を多数縮合させてデンドリマー型ケージド化合物が記載されている。
【０００３】
【発明が解決しようとする課題】
しかし、上記デンドリマー型ケージド化合物は、機能発現後生体内に分解されずに残留するという問題があった。
【０００４】
本発明は、機能発現後にも生体内に残留することなく、速やかに分解・代謝される新規で、容易に製造できるデンドリマーを提供することを目的とする。
【０００５】
【課題を解決しようとする手段】
本発明者らは、上記課題を解決すべく鋭意検討した結果、ポリエステル骨格を有するデンドリマーを用いることで、上記課題を解決することがでることを見出し本発明を完成するに至った。
【０００６】
すなわち、本発明は、
（１）式（Ｉ）
【０００７】
【化４】
0004016414.tif 000002
【０００８】
（式中、ｍ、及びｎは、それぞれ独立に１以上の整数を表す。但し、式（Ｉ）は、炭素骨格のみを表記しており、各炭素原子上には、結合手が４となるように、水素原子、ハロゲン原子、または有機基及び金属結合を介した有機基からなる群から選ばれるすくなくとも１つの官能基が結合しているものとする。）で表される骨格を分岐鎖に有することを特徴とするデンドリマーに関し、
（２）式（Ｉ）で表される骨格中、ｍ及びｎが、１または２であることを特徴とする（１）に記載のデンドリマー、
（３）式（ＩＩ）
【０００９】
【化５】
0004016414.tif 000003
【００１０】
（式中、ｍ、及びｎは、それぞれ独立に１以上の整数を表す。但し、式（ＩＩ）は、炭素骨格のみを表記しており、各炭素原子上には、結合手が４となるように、水素原子、ハロゲン原子または有機基及び金属結合を介した有機基からなる群から選ばれるすくなくとも１つの官能基が結合しているものとする。）で表される骨格を分岐鎖中の繰り返し単位として有することを特徴とするデンドリマー、
（４）式（ＩＩ）中のｍ及びｎが、１または２であることを特徴とする（３）に記載のデンドリマー、
（５）式（ＩＶ）
【００１１】
【化６】
0004016414.tif 000004
【００１２】
（式中、Ｒ1は、アルキル基、アリール基を表し、ｍ、及びｎは、それぞれ独立に１以上の整数を表し、Ｒ11及びＲ12は、それぞれ独立に、カルボキシル基の保護基を表す。）で表されることを特徴とする化合物、
（６）式（ＩＩＩ）中のｍ及びｎが１または２であることを特徴とする（５）に記載の化合物に関する。
【００１３】
【発明の実施の形態】
本発明のデンドリマーは、式（Ｉ）で表される骨格を分枝鎖に有することを特徴とする。
【００１４】
式（Ｉ）は、炭素骨格のみを表記しており、各炭素原子上には、結合手が４となるように、水素原子、ハロゲン原子または有機基及び金属結合を介した有機基からなる群から選ばれるすくなくとも１つの官能基が結合しているものとする。
【００１５】
この場合、有機基とは、炭素原子を含む官能基を表し、直接炭素原子と結合する官能基のみならず、酸素原子、硫黄原子等のヘテロ原子を介して結合する官能基をも含み、さらには、炭素原子含まない、窒素原子、燐原子、硫黄原子等のヘテロ原子と水素原子からなる官能基をも含むものとする。また、骨格上の炭素原子に結合する様式は、炭素結合手が４となるものであれば特に制限されず、単結合、２重結合等いずれの結合であっても構わない。
【００１６】
式（Ｉ）中、ｎ及びｍは、それぞれ独立に、１以上の整数を表すが、特に、１または２の場合が好ましい。
【００１７】
式（Ｉ）で表される骨格として具体的には、下記式で表される骨格を例示することができる。
【００１８】
【化７】
0004016414.tif 000005
【００１９】
また、本発明の式（Ｉ）で表される骨格を有するデンドリマーの好ましい一つの態様として、式（ＩＩ）で表される骨格を分枝鎖中の繰り返し単位として有するデンドリマーを例示することができる。式（ＩＩ）で表される繰り返し単位中、ｍ、及びｎは、式（Ｉ）における意味と同様の意味を表し、式（ＩＩ）で表される繰り返し単位として具体的には、式（Ｉ）で表される骨格から類推される骨格を例示することができる。
【００２０】
式（ＩＩ）で表される繰り返し単位を有するデンドリマーの製造方法として、具体的には、式（ＩＩＩ）で表される化合物を核となる化合物に対して順次反応させていく方法を例示することができる。（下記式を参照）
【００２１】
【化８】
0004016414.tif 000006
【００２２】
上記図は、第２世代までのデンドリマーを記載したが、さらに同様に反応を行い第３世代以上のデンドリマーを製造することができる。また、式（ＩＶ）で表される化合物中、ｍ及びｎが２の場合を代表して表記したが、それ以外の場合にも同様に行うことができる。
【００２３】
コアに用いられる化合物としては、式（ＩＩＩ）で表される化合物の水酸基と反応して結合を形成できる官能基（上記式中、Ｘで表す。）を分子内に２以上有する化合物であれば、特に制限されないが、具体的には、下記に示す化合物を例示することができる。
【００２４】
【化９】
0004016414.tif 000007
【００２５】
式（ＩＩＩ）で表される化合物中、ｎ、及びｍは、式（Ｉ）における意味と同様の意味を表し、Ｒ11及びＲ12は、それぞれ独立にカルボキシル基の保護基を表す。Ｒ11及びＲ12として、さらに、他の結合部位に影響を及ぼすことなく除去が行える保護基が好ましい。また、Ｒ1は、アルキル基、アリール基を表し、具体的には、メチル基、エチル基、ｎ−プロピル基、イソプロピル基、ｎ−ブチル基、イソブチル基、ｓ−ブチル基、ｔ−ブチル基、ｎ−ペンチル基、シクロペンチル基、ｎ−ヘキシル基、シクロヘキシル基等のアルキル基、フェニル基、ベンジル基、ナフチル基、２−ピリジル基等のアリール基を例示することができる。
また、適当な炭素上に置換基を有していてもよい。
【００２６】
式（ＩＩＩ）で表される化合物の製造方法として、具体的には下記式（ＩＶ）に示す方法を例示することができる。
【００２７】
【化１０】
0004016414.tif 000008
【００２８】
式（ＩＶ）中のＲ23は、カルボキシル基の保護基であり、好ましくは、Ｒ11またはＲ12が脱保護されない条件下で除去され得る保護基が好ましい。
【００２９】
式（ＩＶ）中のＲ22は、アルキル基、アリール基等の有機基を表す。
【００３０】
以下、実施例を用いて本発明をさらに詳細に説明するが、本発明の範囲は実施例に限定されるものではない。
【００３１】
【実施例】
本実施例において、1ＨＮＭＲ、及び13ＣＮＭＲは、日本電子（株）社製ＪＮＭ−ＧＳＸ２７０及びＥＣＰ−４００で、内部標準としてテトラメチルシラン（ＴＭＳ）を用い、ＭＡＳＳスペクトルは、島津製作所（株）社製ＬＣＭＳ−２０１０で、ゲルパーミエーションクロマトグラフィは日本分析工業（株）社製ＬＣ−９０８（カラム：ＧＳ３１０、溶出溶媒；ＭｅＯＨ）でそれぞれ測定した。
実施例１
（１）4-acetyl-4-benzylcarbonylheptanedioic acid di-t-butyl ester 1
塩化カルシウム管を取り付けた３００ｍｌ ナスフラスコ中、アセト酢酸ベンジル９．６１ｇ(５０ｍｍｏｌ)をテトラヒドロフラン（ＴＨＦ）８０ｍ１に溶かし、カリウムｔ−ブトキシド（ｔ−ＢｕＯＫ）１．１２ｇ(１０ｍｍｏｌ)を加え、０℃で１５分撹拌した後、アクリル酸ｔ−ブチル１７．２２ｍｌ（１１０ｍｍｏｌ）を加え、室温で１日撹拌した。反応溶液に酢酸エチルを加え、０．１Ｎ塩酸で３回、蒸留水で２回、飽和食塩水で１回洗った。有機層を無水硫酸マグネシウムで乾燥し、濾過し、溶媒を減圧留去した後、粗生成物をシリカゲルカラムクロマトグラフィー（ヘキサン／酢酸エチル=７／１）によって分離し、無色粘性抽状液体１（１３．１５ｇ、（１３−１５９、収率６０．５％）を得た。
1H NMR (270 MHz; CDC13; TMS) δ 1.42 (18H, s, But), 2.20-2.19 (8H, m, CH2CH2), 5.18 (3H, s, CH3), 7.34 (5H, s, Benzyl)
13C NMR (67.8 MHz; CDCL2; TMS) δ 26.53, 27.95, 30.00,  61.89, 66.32,  67.14, 80.46, 128.46, 134.99, 171.38, 204.04
（２）4-Acetyl-l,7-heptanedioic acid t-butyl ester 2
３００ｍｌ三口フラスコ中に１０％Ｐｄ／Ｃ０．６５８ｇ（１に対して５重量％）に１（１３．１５２ｇ、３０．２７ｍｍｏｌ）のエタノール（１００ｍｌ）溶液に溶かし、水素ガス雰囲気下、室温で１日撹拌した後、セライトで濾過した。溶媒を減圧留去した後、８０ ℃で１時間加熱し、無色粘性油状液体の２（９．４３０ｇ、収率９９．１％）を得た。
1H NMR (270 MHz; CDC13; TMS): δ 1.44 (18H, s, But), 1.68-1.93 (4H, m, CH2CH2), 2.08-2.23 (7H, m, CH3&CH2CH2COO), 2.57-2.62 (1H, m, CH3COCH)
13CNMR (67.8 MHz; CDC13; TMS): δ 25.76, 27.71, 28.85, 32.47, 50.34, 79.96, 171.80, 210.63
（３）4-(1-Hydroxyethyl heptanedioic acid t-butyl ester 3
塩化カルシウム管を付けた３００ｍｌナスフラスコ中、２（５．９６１ｇ、１８．８９ｍｍｏｌ）のエタノール（１００ｍｌ）溶液に水素化ホウ素ナトリウム０．６４６ｇ（１７．０８ｍｍｏｌ）を加え、室温で９０分撹拌した。溶媒を減圧留去した後、酢酸エチルを加え、蒸留水で２回、飽和食塩水で１回洗った。有機層を無水硫酸マグネシウムで乾燥し、濾過し、溶媒を減圧留去して無色粘性油状液体３（５．９６０ｇ、収率９９．６％）を得た。
1H NMR (270 MHz; CDC13; TMS): δ 1.16-1.18 (3H, d, J=6Hz, CH3), 1.44 (18H, s, But), 1.53-1.84 (4H, m, CH2CH2COO), 2.13-2.33 (5H, m, CH2CH2COO&CHCH2CH2), 3.70-3.83 (1H, m, CH3CHOH)
13CNMR (67.8 MHz; CDC13; TMS): δ 19.53, 24.33: 27.81, 30.74, 32.93, 43.56, 68.25, 79.60, 173.15
（４）デンドリマー１
【００３２】
【化１１】
0004016414.tif 000009
【００３３】
塩化カルシウム管を付けた５０ｍｌナスフラスコ中に、テトラキス（２−カルボキシメチル）メタン（２１５ｍｇ、０．０５０ｍｍｏｌ）、３（８４２ｍｇ、０．２２０ｍｍｏ１）のＤＭＦ（３ｍｌ）溶液に４−ジメチルアミノピリジン（ＤＭＡＰ）３０５ｍｇ（０．２５ｍｍｏｌ）、１−（３−ジメチルアミノプロピル）−３−エチルカルボジイミド塩酸塩（ＥＤＣＩ）７６．７ｍｇ（０．４０ｍｍｏｌ）、１−ヒドロキシベンツトリアゾール（ＨＯＢｔ）３３．８ｍｇ（０．２５ｍｍｏｌ）、を加え、室温で１日撹拌した。その後、反応溶液にエーテルを加え、１５％クエン酸で１回、蒸留水で１回、飽和食塩水で１回洗った。有機層を無水硫酸マグネシウムで乾燥、濾過し、溶媒を減圧留去した後、ＧＰＣで分離精製することにより無色粘性油状液体デンドリマー１（４．４ｍｇ、２．７４×１０-3ｍｍｏｌ、収率５．５％）を得た。
1H NMR (270 MHz; CDC13; TMS): δ 1.18-1.20 (12H, d, J=6Hz, CH3), 1.44 (72H, s, But), 1.94 (20H, m, CHCH2CH2COO), 2.23-2.29 (16H, m, CH2CHCOO), 2.50-2.55 (8H, t, J=6Hz, CH2OCH2CH2) 3.38 (8H, s, CH2OCH2CH2), 3.59-3.64 (8H, m, CH2OCH2CH2), 4.94-4.97 (4H, m, COOCHCH3)
MS(ESI) m/z 1625 (M+Li+, C85H148O28Li requires 1624.93)
（５）デンドリマー２
【００３４】
【化１２】
0004016414.tif 000010
【００３５】
２０ｍｌ二口フラスコ中アルゴンガス雰囲気下、３（３１６．４ｍｇ，１ｍｍｏｌ）の無水ジクロロメタン（３ｍｌ）溶液にＤＭＡＰ（２０７．７ｍｇ，１．７ｍｍｏｌ）の無水ジクロロメタン（１ｍｌ）溶液を加え、０℃で５分撹拌し、１，３，５−ペンゼントリカルボニルトリクロライド（８２３ｍｇ、０．３１ｍｍｏｌ）の無水ジクロロメタン（３ｍｌ）溶液を加え、室温で１時間撹拌した。反応溶液にエーテルを加え、１Ｎ塩酸で１回、炭酸水素ナトリウム水溶液で１回、飽和食塩水で１回洗った後、有機層を無水硫酸マグネシウムで乾燥、濾過し、溶媒を減圧留去した。粗生成物をシリカゲルカラムクロマトグラフィー（ジクロロメタン／メタノール＝３０／１）によって分離した後さらにＧＰＣにより分離精製により無色粘性油状液体デンドリマー２（２３４．０ｍｇ、収率２１．２％）を得た。
1H NMR (270 MHz; CDCl3; TMS): δ 1.36-1.47 (63H, m, But&CH3), 1.61-1.71 (12H, m, CH2CH2COO), 2.30-2.33 (12H, m, CH2CH2COO), 5.25-5.27 (3H, m, COOCH), 8.80 (3H, s)
13CNMR (67.8 MHz; CDCl3; TMS): δ 16.47, 24.73, 28.01, 33.04. 41.30, 73.23, 80.25, 131.58, 134.38, 164.39, 172.59
【００３６】
【発明の効果】
以上述べたように、本発明のデンドリマーは、安価な原料を出発物質として容易に製造できるデンドリマー構築ブロック（Ｂｕｉｌｄｉｎｇ  Ｂｌｏｃｋ）を用い、このブロックを繰り返し反応させることで得られる新規なポリエステル型骨格のデンドリマーである。これらデンドリマーは、分岐鎖外郭にケージド化合物を導入することで生体内において容易に分解可能で新たな機能を有するケージド化合物として、また、分岐鎖にポリエチレングリコール鎖を導入することで電気デバイスの固体電解質として応用ができ、産業上の利用価値は高いといえる。